(57)【要約】【課題】  光重合性物質重合時の、酸素による反応阻害を抑制するインクジェット記録方法を提供すること。【解決手段】  下記（１）に示すインクを記録媒体に付与した後、下記（２）に示す反応促進剤組成物を付与し、その後に活性エネルギー線を照射することを特徴とするインクジェット記録方法。  （１）少なくとも、水溶性の二重結合を有する光重合性物質及び色材、光重合開始剤を含むインク。  （２）水溶性硬化反応促進剤を含む反応促進剤組成物。【選択図】  図１
2008183820.tif 000002
【特許請求の範囲】
【請求項１】
下記（１）に示すインクを記録媒体に付与した後、下記（２）に示す反応促進剤組成物を付与し、その後に活性エネルギー線を照射することを特徴とするインクジェット記録方法。
（１）少なくとも、水溶性の二重結合を有する光重合性物質及び色材、光重合開始剤を含むインク。
（２）水溶性硬化反応促進剤を含む反応促進剤組成物。
【請求項２】
前記光重合性物質が下記一般式で表される水溶性重合性化合物群から選ばれる少なくともひとつであることを特徴とする、請求項１に記載のインクジェット記録方法。
（１）ポリエチレンオキシド・プロピレンオキシド誘導体
【化１】
2008183820.tif 000028
（２）グリセリン誘導体
【化２】
2008183820.tif 000029
（３）トリメチロールプロパン誘導体
【化３】
2008183820.tif 000030
（４）ペンタエリスリトール誘導体
【化４】
2008183820.tif 000031
［上記一般式中、ＸはＨ又はＣＨ3である。ｉ１＋ｋ１は８乃至２４の整数、ｊ１は０乃至６の整数、ｉ２、ｊ２、及びｋ２は１以上の整数、ｌ２、ｍ２、及びｎ２は０又は１である。ｉ３、ｊ３、及びｋ３は１以上の整数、ｌ３、ｍ３、及びｎ３は０又は１である。Ｒ1はカルボキシル基を持つ置換又は未置換のアルキル基である。ｉ４、ｊ４、ｋ４、及びｌ４は１以上の整数である。］
【請求項３】
前記光重合開始剤が下記一般式で表される水溶性化合物の何れかである請求項１に記載のインクジェット記録方法。
（１）チオキサントン誘導体
【化５】
2008183820.tif 000032
（２）アクリドン誘導体
【化６】
2008183820.tif 000033
（３）ベンゾフェノン誘導体
【化７】
2008183820.tif 000034
（４）α−ヒドロキシフェニルケトン誘導体
【化８】
2008183820.tif 000035
［上記一般式中、Ｒ1は、−（ＣＨ2）x−（ｘは０又は１）、−Ｏ−（ＣＨ2）y−（ｙは１又は２）、又は置換若しくは未置換のフェニレン基である。Ｍは水素原子又はアルカリ金属であり、Ｒ2及びＲ3は各々独立に、水素原子、又は置換若しくは未置換のアルキル基である。ｉ１は１乃至１０の整数である。Ｒ4及びＲ5は各々独立に、水素原子、カルボキシル基若しくはその塩、スルホン酸若しくはその塩、炭素数１以上４以下の直鎖状若しくは分岐鎖状のアルキル基、ハロゲン原子、炭素数１以上４以下のアルコキシル基、アリールオキシ基から選ばれる。ｉ２は１乃至１０の整数、ｉ３は１乃至１０の整数、ｉ４は２乃至５の整数、ｊ４は０乃至５の整数である。］
【請求項４】
前記硬化反応促進剤が下記（１）から（４）で表される化合物群から選ばれる少なくともひとつである請求項１に記載のインクジェット記録方法。
（１）Ｎ原子に基づくプロトン供与性基を持ち、且つ水溶性である化合物。
（２）１分子中に重合性不飽和結合を２個以上とＮ原子に基づくプロトン供与性基を併せ持ち、且つ水溶性である化合物。
（３）１分子中に重合性不飽和結合とＳ原子に基づくプロトン供与性基を併せ持ち、且つ水溶性である化合物。
（４）１分子中に２つ以上のＳ原子に基づくプロトン供与性基を持ち、且つ水溶性である化合物。
【請求項５】
１分子中に重合性不飽和結合を２個以上とＮ原子に基づくプロトン供与性基を併せ持ち、且つ水溶性である化合物が、下記一般式で表される化合物である請求項４に記載のインクジェット記録方法。
【化９】
2008183820.tif 000036
［上記一般式中、Ｒ1、Ｒ2、Ｒ3、Ｒ4、Ｒ5は各々独立に繰り返し単位が２以上６以下であるエチレンオキシド鎖又は炭素原子の数が２以上６以下の水酸基で置換されている脂肪族アルキルである。］
【請求項６】
１分子中に重合性不飽和結合とＳ原子に基づくプロトン供与性基を併せ持ち、且つ水溶性である化合物が、下記一般式で表される化合物である請求項４に記載のインクジェット記録方法。
【化１０】
2008183820.tif 000037
［上記一般式中、Ｒ1は親水基を有する原子団であり、典型的にはエチレンオキシド鎖を含む原子団である。］
【請求項７】
１分子中に２つ以上のＳ原子に基づくプロトン供与性基を持ち、且つ水溶性である化合物が、下記一般式で表される化合物である請求項４に記載のインクジェット記録方法。
【化１１】
2008183820.tif 000038
［上記一般式中、Ｒ1は親水基を有する原子団であり、典型的にはエチレンオキシド鎖を含む原子団である。］
【発明の詳細な説明】
【技術分野】
【０００１】
本発明は、新規インクジェット記録方法に関する。更に詳しくは、記録媒体にインクと硬化反応促進剤組成物とを順に付与させた後に活性エネルギー線で硬化することにより記録を行うインクジェット記録方法に関する。
【背景技術】
【０００２】
近年の環境問題への関心の高まりから、無溶剤系、高エネルギー効率、速乾性等の優れた特徴を有する活性エネルギー線硬化技術は広く注目されている。中でも紫外線硬化技術は、小型で高出力のＵＶランプの開発や（メタ）アクリレート系、ビニルエーテル系を始めとする多くの紫外線硬化樹脂の研究・開発によって発展し、接着剤、塗料、インキ、印刷、記録材料、電気電子部品等の多岐にわたる分野においてその市場が拡大しつつあるが、この硬化樹脂に重合開始剤等を添加した紫外線硬化型組成物を記録媒体に付与したのち、空気中において紫外線を照射すると、空気中の酸素により表層の硬化反応が阻害され未反応の樹脂が残ることがある。この所謂酸素阻害のために耐擦過性等の表面硬度に関わる物性において良好な結果が得られにくいという問題が存在している。
【０００３】
この酸素阻害に対処すべく、材料の面からは、例えばアミン化合物や特開昭６４−７９２１３号公報に示されるリン系化合物等の添加剤が考案されている。この添加剤はその効果が比較的高い一方で、硬化物の耐水性、耐溶剤性が低下すること、黄変が認められること等から添加量が制限される問題を有している。又、アミン化合物に不飽和基を付与することで硬化後の耐水性、耐溶剤性向上を図る開発も行われているが、それ自身の硬化性が不十分である、又、低分子量であるために酸素阻害抑制と塗膜物性の両立が困難である等、未だ十分な段階に至っていない。
【０００４】
又、古くは特開昭４９−９号公報に示されるようにポリエン−ポリチオール系のように酸素阻害に対して不感受性を示す重合反応システムも研究されてきているが、特に熱インクジェット記録方法に用いる場合にはインク中に添加することが必要であり、粘度の低い水溶性チオールの開発が殆ど行われていないという現状では、用いるのに困難を伴う。
【０００５】
一方プロセスの面からは、紫外線照射を不活性ガス中又は真空中で行う方法が採られている。これは例えば雰囲気全体を窒素ガス交換すると言う方法で行われているが、不活性ガスを雰囲気中に一様に供給するための設備が必要であるし、不活性ガスの必要量も多くなることから、設備化とランニングにかなりのコストがかかるという欠点がある。
【０００６】
又別の方法として、紫外線硬化性樹脂を塗布した後、この塗膜にポリエステルフィルム等のフィルムを重ね、空気を遮断し、紫外線で硬化させてからフィルムをはがすという方法も採られているが、フィルムのコストや端部からの空気の影響による歩留まりの悪化、フィルムを重ねるときに空気が巻き込まれた部分の硬化不良、さらにはフィルムを剥がす時の静電気の発生で塵が付着する等の問題がある。
【０００７】
一方、紫外線硬化型樹脂を含むインクにおいては、紫外線硬化の感度を増し硬化性を著しく向上させようとする場合、一般には重合開始剤又は反応促進剤の増量で対応できるが、特に熱インクジェット記録方式で用いる場合には粘度の制限が厳しく、必要十分な量の重合開始剤、反応促進剤をインクに添加できないという不利や、逆に必要十分な量を添加できたにせよ暗反応が進行しやすくなるため保存安定性に問題が生じるという欠点があり、酸素阻害同様の大きな問題となっている。
【特許文献１】特開昭６４−７９２１３号公報
【特許文献２】特開昭４９−９号公報
【発明の開示】
【発明が解決しようとする課題】
【０００８】
従って、本発明の目的は、光重合性物質重合時の、酸素による反応阻害を抑制するインクジェット記録方法を提供することである。又、本発明の他の目的は、暗反応が抑制され保存安定性の向上したインクによるインクジェット記録方法を提供することである。又、本発明の他の目的は、前記のインクや反応促進剤組成物を付与、活性エネルギー線硬化するためのインクジェット記録装置を提供することである。
【課題を解決するための手段】
【０００９】
上記目的は、以下の本発明によって達成される。即ち、本発明は、少なくとも、水溶性の二重結合を有する光重合性物質及び色材、光重合開始剤を含むインクを記録媒体に吐出するインクジェット記録方法において、記録媒体に前記インクを付与した後、硬化反応促進剤を含む反応促進剤組成物を付与し、その後に活性エネルギー線を照射することを特徴とするインクジェット記録方法である。
【００１０】
又本発明は、インクの収容部と反応促進剤組成物の収容部が別体で用意され、保存時におけるインクの安定性が図られるインクジェット記録方法である。
【００１１】
又、本発明によれば、前記のインクジェット記録方法を行うためのインクジェット記録装置が提供され、この装置はインクの収容部と前記インクを記録媒体に吐出するためのインクジェット記録手段と反応促進剤組成物の収容部と前記反応促進剤組成物を記録媒体に吐出するためのインクジェット記録手段と活性エネルギー線を照射する手段とを含んでなるものである。
【発明の効果】
【００１２】
以上説明したように、本発明によれば、本発明にかかる少なくとも、水溶性の二重結合を有する光重合性物質及び色材、光重合開始剤を含むインクを記録媒体に付与した後、硬化反応促進剤を含む組成物を付与し、その後に活性エネルギー線を照射することによって、重合性物質重合時の酸素による反応阻害を抑制し、硬化度の高い表面を有する画像を素早く得ることができる。又この際、硬化後の樹脂の可塑剤としても働く従来型のアミン化合物ではない硬化反応促進剤を用いることにより硬化性能と塗膜性能の両立が図られる。又この際、各色のインク間での硬化性能の差異が改善される。又、これらのことにより、搬送性又は、積載性等の向上も見込まれる。
【００１３】
更に本発明は、インクの収容部と反応促進剤組成物の収容部が別体で用意されるために、インク保存時における暗反応の進行を、硬化反応促進剤を直接添加した場合に比較して、抑制することができる。
【発明を実施するための最良の形態】
【００１４】
次に、好ましい実施の形態を挙げて本発明を詳細に説明する。尚、以降、活性エネルギー線については特に好適に用いられる紫外線によってラジカル重合し、硬化する紫外線硬化型組成物を代表例に挙げて説明を進めるが、本発明において硬化に用いる活性エネルギー線は、紫外線に限定されるものではない。
【００１５】
本発明者らは、前記した従来技術の課題を解決するため、少なくとも水溶性の二重結合を有する光重合性物質及び色材、光重合開始剤を含むインクを記録媒体に吐出し、次に硬化反応促進剤を含む透明の組成物を付与してから、紫外線を照射することにより、インク表層が良好に硬化することを見出し、本発明に至った。
【００１６】
即ち、本発明においては、少なくとも水性光重合性物質、水性光重合開始剤、水性色材を含んでなるインクでのインクジェット記録による紫外線硬化性画像の形成の後に、透明又は半透明の反応促進剤組成物を（インクに添加する場合における粘度や暗反応抑制のための制限にとらわれることなく）別途付与することで、インク表層が空気中の酸素から遮断される状況を作り出し酸素阻害を抑制する、又、文字通り硬化反応を促進するために表面硬度が高く、耐擦過性等の良好な硬化物に到達できる。
【００１７】
次に、上記した優れた作用・効果を有する本発明にかかる〔１〕インク、〔２〕反応促進剤組成物、の各構成材料と、〔３〕記録装置、について具体的に説明する。
〔１〕インク
本発明にかかるインクは、少なくとも、水と、紫外線によってラジカル重合する水溶性重合性物質と、紫外線の作用によってラジカルを生成する水溶性光重合開始剤と、水性色材とを含有する。
【００１８】
＜紫外線によってラジカル重合する水溶性重合性物質＞
先ず、本発明で用いる紫外線によってラジカル重合する重合性物質について説明する。かかる重合性物質は、後記（１）〜（４）に例示する親水性の多官能の重合性化合物が挙げられる。これらの化合物は、親水性が高く、水溶性であり、重合性を有し、且つ重合速度が速く、しかも、それ自身低粘度であると共に、水溶液とした場合の粘度は、従来から知られている化合物と比較して格段に低粘度となる。
【００１９】
［紫外線によってラジカル重合する多官能の重合性物質］
一般的な、紫外線によってラジカル重合する多官能の重合性物質として、（メタ）アクリレートについては、例えばポリエステル（メタ）アクリレート、ポリウレタン（メタ）アクリレート、エポキシ（メタ）アクリレート、ポリエーテル（メタ）アクリレート、オリゴ（メタ）アクリレート、アルキド（メタ）アクリレート、ポリオール（メタ）アクリレート等に分類される。具体的には、例えば、１，６−ヘキサンジオールジ（メタ）アクリレート、トリエチレングリコールジ（メタ）アクリレート、ポリエチレングリコールジ（メタ）アクリレート、トリプロピレングリコールジ（メタ）アクリレート、ネオペンチルグリコールジ（メタ）アクリレート、エチレンオキサイド変性ビスフェノールＡジ（メタ）アクリレート、プロピレンオキサイド変性ビスフェノールＡジ（メタ）アクリレート、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、ペンタエリスリトールテトラ（メタ）アクリレート、ジトリメチロールプロパンテトラ（メタ）アクリレート、ジペンタエリスリトールヘキサ（メタ）アクリレート、ウレタンアクリレート、エステルアクリレート、ペンタエリスリトールトリ（メタ）アクリレート、ペンタエリスリトールジ（メタ）アクリレート、３−（メタ）アクリロイルオキシグリセリンモノ（メタ）アクリレート、ジペンタエリスリトールテトラ（メタ）アクリレート、ジペンタエリスリトールペンタ（メタ）アクリレート等が挙げられるが、必ずしもこれらに限定されるものではない。
【００２０】
上記の光重合性物質の中で、本発明においては下記の構造をもつ化合物群のうち、水溶性のものが好適に用いられる。
ポリエチレンオキシド・プロピレンオキシド誘導体（便宜上ＰＡ群とする）
グリセリン誘導体（便宜上ＰＢ群とする）
トリメチロールプロパン誘導体（便宜上ＰＣ群とする）
ペンタエリスリトール誘導体（便宜上ＰＤ群とする）
誘導体はそれぞれのアクリレート又はメタクリレートであることが好ましい。これらは具体的には下記一般式で表される。
（１）ポリエチレンオキシド・プロピレンオキシド誘導体：ＰＡ群
【００２１】
【化１】
2008183820.tif 000003
上記に示す一般式からなる重合性物質群において、具体的には例えば、下記式で表される重合性物質ＰＡ−１を用いることができる。
【００２２】
【化２】
2008183820.tif 000004
（２）グリセリン誘導体：ＰＢ群
【００２３】
【化３】
2008183820.tif 000005
上記に示す一般式からなる重合性物質群において、具体的には例えば、下記式で表される重合性物質ＰＢ−１を用いることができる。
【００２４】
【化４】
2008183820.tif 000006
（３）トリメチロールプロパン誘導体：ＰＣ群
【００２５】
【化５】
2008183820.tif 000007
上記に示す一般式からなる重合性物質群において、具体的には例えば、下記式で表される重合性物質ＰＣ−１を用いることができる。
【００２６】
【化６】
2008183820.tif 000008
（４）ペンタエリスリトール誘導体：ＰＤ群
【００２７】
【化７】
2008183820.tif 000009
上記に示す一般式からなる重合性物質群において、具体的には例えば、下記式で表される重合性物質ＰＤ−１を用いることができる。
【００２８】
【化８】
2008183820.tif 000010
［上記一般式（１）〜（４）中、ＸはＨ又はＣＨ3である。ｉ１＋ｋ１は８乃至２４の整数、ｊ１は０乃至６の整数、ｉ２、ｊ２、及びｋ２は１以上の整数、ｌ２、ｍ２、及びｎ２は０又は１である。ｉ３、ｊ３、及びｋ３は１以上の整数、ｌ３、ｍ３、及びｎ３は０又は１である。Ｒ1はカルボキシル基を持つ置換又は未置換のアルキル基である。ｉ４、ｊ４、ｋ４、及びｌ４は１以上の整数である。］
＜光の作用によってラジカルを生成する水溶性光重合開始剤＞
本発明にかかる光の作用によってラジカルを生成する水溶性光重合開始剤について説明する。一例は、例えば、吸収波長が４００ｎｍ前後以下までの光重合開始剤が挙げられる。この光重合開始剤は、例えば、長波長領域に官能性、即ち、紫外線を受けてラジカルを生成する感受性を持つ物質である後記一般式（１）〜（４）で表される光重合開始剤が挙げられる。
【００２９】
光の作用によってラジカルを生成する水溶性光重合開始剤は、一般的には水素引き抜き型又はα開裂型の光重合開始剤等が用いられる。具体的にはアセトフェノン、２，２−ジエトキシアセトフェノン、ｐ−ジメチルアミノアセトフェン、ｐ−ジメチルアミノプロピオフェノン、ベンゾフェノン、２−クロロベンゾフェノン、ｐ，ｐ’−ジクロロベンゾフェン、ｐ，ｐ’−ビスジエチルアミノベンゾフェノン、ミヒラーケトン、ベンジル、ベンゾイン、ベンゾインメチルエーテル、ベンゾインエチルエーテル、ベンゾインイソプロピルエーテル、ベンゾインｎ−プロピルエーテル、ベンゾインイソブチルエーテル、ベンゾインｎ−ブチルエーテル、ベンジルジメチルケタール、テトラメチルチウラムモノサルファイド、チオキサンソン、２−クロロチオキサンソン、２−メチルチオキサンソン、アゾビスイソブチロニトリル、ベンゾインパーオキサイド、ジ−ｔｅｒｔ−ブチルパーオキサイド、１−ヒドロキシシクロヘキシルフェニルケトン、２−ヒドロキシ−２−メチル−１−フェニル−１−オン、１−（４−イソプロピルフェニル）−２−ヒドロキシ−２−メチルプロパン−１−オン、メチルベンゾイルフォーメート等が挙げられるが、必ずしもこれらに限定されるものではない。
【００３０】
上記の光重合開始剤の中で、本発明においては下記の構造の化合物群が好適に用いられる。
チオキサントン誘導体（便宜上ＴＸ群とする）
アクリドン誘導体（便宜上ＡＣ群とする）
ベンゾフェノン誘導体（便宜上ＢＰ群とする）
（４）α−ヒドロキシフェニルケトン誘導体（便宜上ＩＣ群とする）
これらは具体的には下記一般式で表される。
（１）チオキサントン誘導体：ＴＸ群
【００３１】
【化９】
2008183820.tif 000011
上記に示す一般式からなる重合開始剤において、具体的には例えば、下記式で表される重合開始剤ＴＸ−１、ＴＸ−２を用いることができる。
【００３２】
【化１０】
2008183820.tif 000012
（２）アクリドン誘導体：ＡＣ群
【００３３】
【化１１】
2008183820.tif 000013
上記に示す一般式からなる重合開始剤において、具体的には例えば、下記式で表される重合開始剤ＡＣ−１を用いることができる。
【００３４】
【化１２】
2008183820.tif 000014
（３）ベンゾフェノン誘導体（便宜上ＢＰ群とする）
【００３５】
【化１３】
2008183820.tif 000015
上記に示す一般式からなる重合開始剤において、具体的には例えば、下記式で表される重合開始剤ＢＰ−１を用いることができる。
【００３６】
【化１４】
2008183820.tif 000016
（４）α−ヒドロキシフェニルケトン誘導体：ＩＣ群
【００３７】
【化１５】
2008183820.tif 000017
上記に示す一般式からなる重合開始剤において、具体的には例えば、下記式で表される重合開始剤ＩＣ−１を用いることができる。
【００３８】
【化１６】
2008183820.tif 000018
［上記一般式（１）中、Ｒ1は、−（ＣＨ2）x−  （ｘは０又は１）、−Ｏ−（ＣＨ2）y−  （ｙは１又は２）、又は置換若しくは未置換のフェニレン基である。又Ｒ1がフェニレン基の場合には、ベンゼン環中の水素原子の少なくとも１つが、例えば、カルボキシル基若しくはその塩、スルホン酸若しくはその塩、炭素数１〜４の直鎖状若しくは分岐鎖状のアルキル基、ハロゲン原子（フッ素、塩素、臭素等）、炭素数１〜４のアルコキシル基、フェノキシ基等のアリールオキシ基等から選ばれる１つ又は２つ以上の基や原子で置換されていてもよい。Ｍは、水素原子若しくはアルカリ金属（例えば、Ｌｉ、Ｎａ、Ｋ等）を表わす。更に、Ｒ2及びＲ3は各々独立に、水素原子、又は置換若しくは未置換のアルキル基を表わす。ここでアルキル基の例は、例えば、炭素数１〜１０程度、特には、炭素数１〜３程度の直鎖状又は分岐鎖状のアルキル基が挙げられる。又、これらのアルキル基の置換基の例は、例えば、ハロゲン原子（フッ素原子、塩素原子、シュウ素原子等）、水酸基、アルコキシル基（炭素数１〜３程度）等が挙げられる。又、ｉ１は１乃至１０の整数である。これらの親水性原子団で置換されたチオキサントンは、水溶性、アニオン系水性顔料分散体との共溶性があり、有機顔料自身の吸収の影響が少ないので、顔料系組成物において感度の高い触媒として作用する。
【００３９】
上記一般式（２）（３）中、Ｒ4及びＲ5は各々独立に、例えば、水素原子、カルボキシル基若しくはその塩、スルホン酸若しくはその塩、炭素数１〜４の直鎖状若しくは分岐鎖状のアルキル基、ハロゲン原子（フッ素、塩素、臭素等）、炭素数１〜４のアルコキシル基、フェノキシ基等のアリールオキシ基等から選ばれ、ｉ２は１乃至１０の整数、ｉ３は１乃至１０の整数である。
【００４０】
又、上記一般式（４）中、ｉ４は２乃至５の整数、ｊ４は０乃至５の整数である。一般式（４）で表される化合物はＩｒｇａｃｕｒｅ（登録商標）２９５９（商品名：Ｃｉｂａ  Ｓｐｅｃｉａｌｔｙ  Ｃｈｅｍｉｃａｌｓ製）の水溶性の誘導体であり、ノニオン性であるが、紫外線に対して感受し得る波長領域が、先に挙げた一般式（１）で示される光重合開始剤よりも短波長域にある。］
＜水性顔料分散体＞
本発明のインクに用いることができる顔料は、カーボンブラックや有機顔料等が挙げられる。インク中の顔料の含有量（質量％）は、インク全質量を基準として０．１質量％以上１０．０質量％以下とすることが好ましい。
【００４１】
カーボンブラックは、例えば、ファーネスブラック、ランプブラック、アセチレンブラック、チャンネルブラック等が挙げられ、以下の特性を有するものが好ましい。一次粒子径が１５ｎｍ以上４０ｎｍ以下、ＢＥＴ法による比表面積が５０ｍ2／ｇ以上３００ｍ2／ｇ以下、ＤＢＰ吸油量が４０ｍｌ／１００ｇ以上１５０ｍｌ／１００ｇ以下、揮発分が０．５％以上１０％以下、ｐＨ値が２以上９以下のものが好ましい。本発明においては、上記したような特性を有する市販品として、以下のカーボンブラックを用いることができる。Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、Ｎｏ．２２００Ｂ（以上三菱化学製）。ＲＡＶＥＮ（登録商標）  １２５５（以上コロンビア製）。ＲＥＧＡＬ（登録商標）４００Ｒ、３３０Ｒ、６６０Ｒ、ＭＯＧＵＬ  Ｌ（以上キャボット製）。Ｃｏｌｏｒ  Ｂｌａｃｋ  ＦＷ１、ＦＷ１８、Ｓ１７０、Ｓ１５０、Ｐｒｉｎｔｅｘ（登録商標）  ３５、Ｕ（以上デグッサ製）等。
【００４２】
有機顔料は、具体的には、以下のものを用いることができる。トルイジンレッド、トルイジンマルーン、ハンザイエロー、ベンジジンイエロー、ピラゾロンレッド等の水不溶性アゾ顔料。リトールレッド、ヘリオボルドー、ピグメントスカーレット、パーマネントレッド２Ｂ等の水溶性アゾ顔料。アリザリン、インダントロン、チオインジゴマルーン等の建染染料からの誘導体。フタロシアニンブルー、フタロシアニングリーン等のフタロシアニン系顔料。キナクリドンレッド、キナクリドンマゼンタ等のキナクリドン系顔料、ペリレンレッド、ペリレンスカーレット等のペリレン系顔料。イソインドリノンイエロー、イソインドリノンオレンジ等のイソインドリノン系顔料。ベンズイミダゾロンイエロー、ベンズイミダゾロンオレンジ、ベンズイミダゾロンレッド等のイミダゾロン系顔料。ピランスロンレッド、ピランスロンオレンジ等のピランスロン系顔料。インジゴ系顔料。チオインジゴ系顔料。縮合アゾ系顔料。フラバンスロンイエロー、アシルアミドイエロー、キノフタロンイエロー、ニッケルアゾイエロー、銅アゾメチンイエロー、ペリノンオレンジ、アンスロンオレンジ、ジアンスラキノニルレッド、ジオキサジンバイオレット等。
【００４３】
又、有機顔料をカラーインデックス（Ｃ．Ｉ．）ナンバーで示すと、以下のものを用いることができる。
【００４４】
Ｃ．Ｉ．ピグメントイエロー：１、２、３、１２、１３、１４、１６、１７、５５、７３、７４、７５、８３、９３、９５、９７、９８、１０９、１１０、１１４、１２８、１３８、１３９、１５０、１５１、１５４、１５５、１８０等。
【００４５】
Ｃ．Ｉ．ピグメントレッド：５、７、１２、４８（Ｃａ）、４８（Ｍｎ）、５７：１、５７（Ｓｒ）、５７：２、１２２、１２３、１６８、１８４、２０２、２３８等。
【００４６】
Ｃ．Ｉ．ピグメントブルー：１、２、３、１６、２２、６０、１５：２、１５：３等。
【００４７】
顔料の平均粒子径は、２５ｎｍ以上２００ｎｍ以下とすることが好ましい。顔料の平均粒子径が上記した範囲内であれば、記録物の用途にも依存するが、可視光線の波長よりも十分に小さいので、光散乱が少なければ十分に透明と言える記録物を得ることができる。
【００４８】
＜希釈溶媒＞
本発明にかかる、水性光重合性物質、水性光重合開始剤を希釈するための溶媒は主として水を用いるが、それ以外に水性で重合反応性の低粘度モノマーを用いることができる。通常の溶媒でなく、こうした物質を用いる利点は、これらの物質は、紫外線で硬化させた反応後の固体中に可塑剤として残存することがないので、固体物性への影響が低減されることにある。このような目的で選択される反応性の希釈溶媒成分は例えば、アクリロイルモルフォリンや、Ｎ−ビニル−２−ピロリドン、アクリルアミド、メチレンビスアクリルアミド、単糖類のモノアクリレート、オリゴエチレンオキシドのモノアクリル酸エステル、及び２塩基酸のモノアクリル酸エステル等の化合物が挙げられる。
【００４９】
＜添加剤＞
インクには、上記以外にも任意の添加剤を用いてもよい。例えば、ｐＨ調整剤、レべリング剤、粘度調整剤、酸化防止剤、ヒンダードアミン光安定剤（ＨＡＬＳ）、防腐剤、防かび剤等が挙げられる。これらの添加剤の含有量（質量％）は、通常は、インク全質量を基準として、０．１質量％以上５質量％以下であることが好ましい。
【００５０】
＜インクにおける材料構成＞
本発明にかかるインクは、含有させた色材の吸収特性に合わせて、インク中における光重合開始剤と光重合性物質の濃度を調節することが好ましい。前記したように、配合量は、水の量を、質量基準で、４０〜９０％の範囲、好ましくは６０〜７５％の範囲とする。更に、インク中における光重合性物質の含有量は、インク全量に対して、質量基準で１％〜３０％の範囲、好ましくは、５〜２０％の範囲とする。光重合開始剤は、光重合性物質の含有量に依存するが、概ね、インク全量に対して、質量基準で０．１〜７％、好ましくは、０．３〜５％の範囲である。
【００５１】
インクの色材として顔料が使用される場合には、インク中における純顔料分の濃度は、概ね、インク全量に対して０．３〜１０質量％の範囲である。顔料の着色力は顔料粒子の分散状態に依存するが、約０．３〜１％の範囲であると、淡色のインクとして利用される範囲となる。又、それ以上であると、一般のカラー着色用に用いられる濃度を与える。顔料分散体の濃度は、記録装置が要求する粘度、流動特性にも依存する。オンデマンドインクジェット装置の場合には、粘度が広い範囲で非線形性がなく、１５ｍＰａ・ｓが上限である。インクドットが、微細な高密度高駆動周波数ノズルの場合には、その上限は、１０ｍＰａ・ｓとなる。
【００５２】
〔２〕反応促進剤組成物
本発明にかかる反応促進剤組成物は、窒素原子又は硫黄原子に基づくプロトン供与性基を有する硬化反応促進剤のうち少なくとも一種を含有する。
【００５３】
＜プロトン供与性硬化反応促進剤＞
本発明にかかるプロトン供与性硬化反応促進剤について説明する。一例は、例えば、窒素原子又は硫黄原子に基づくプロトン供与性硬化反応促進剤が挙げられる。このプロトン供与性硬化反応促進剤は、例えば、光重合開始剤ラジカルに対して供与可能な水素を有する物質である下記一般式で表される硬化反応促進剤（１）〜（４）が挙げられ、本発明においては、これらの中から少なくとも１つを適宜選択して用いることが好ましい。
（１）  Ｎ原子に基づくプロトン供与性基を持ち、且つ水溶性である化合物（便宜上Ｎ群とする）
（２）  １分子中に重合性不飽和結合を２個以上とＮ原子に基づくプロトン供与性基を併せ持ち、且つ水溶性である化合物。（便宜上ＡＮ群とする）
（３）  １分子中に重合性不飽和結合とＳ原子に基づくプロトン供与性基を併せ持ち、且つ水溶性である化合物。（便宜上ＡＳ群とする）
（４）  １分子中に２つ以上のＳ原子に基づくプロトン供与性基を持ち、且つ水溶性である化合物。（便宜上Ｓ群とする）これらは具体的には下記一般式で表される。
【００５４】
Ｎ原子に基づくプロトン供与性基を持ち、且つ水溶性である化合物：Ｎ群
【００５５】
【化１７】
2008183820.tif 000019
上記に示す一般式からなる硬化反応促進剤において、具体的には例えば、下記式で表される硬化反応促進剤Ｎ−１を用いることができる。
【００５６】
【化１８】
2008183820.tif 000020
［上記一般式（１）中、Ｒ1、Ｒ2、Ｒ3は親水基を有する原子団であり、典型的にはエチレンオキシド鎖を含む原子団である。］
（２）１分子中に重合性不飽和結合を２個以上とＮ原子に基づくプロトン供与性基を併せ持ち、且つ水溶性である化合物：ＡＮ群
【００５７】
【化１９】
2008183820.tif 000021
上記に示す一般式からなる硬化反応促進剤において、具体的には例えば、下記式で表される硬化反応促進剤ＡＮ−１、ＡＮ−２を用いることができる。
【００５８】
【化２０】
2008183820.tif 000022
［上記一般式（２）中、Ｒ1、Ｒ2、Ｒ3、Ｒ4、Ｒ5は繰り返し単位が２〜６であるエチレンオキシド鎖又は炭素原子の数が２〜６の水酸基で置換されている脂肪族アルキルである。］
（３）１分子中に重合性不飽和結合とＳ原子に基づくプロトン供与性基を併せ持ち、且つ水溶性である化合物：ＡＳ群
【００５９】
【化２１】
2008183820.tif 000023
上記に示す一般式からなる硬化反応促進剤において、具体的には例えば、下記式で表される硬化反応促進剤ＡＳ−１を用いることができる。
【００６０】
【化２２】
2008183820.tif 000024
［上記一般式（３）中、Ｒ1は親水基を有する原子団であり、典型的にはエチレンオキシド鎖を含む原子団である。］
（４）１分子中に２つ以上のＳ原子に基づくプロトン供与性基を持ち、且つ水溶性である化合物：Ｓ群
【００６１】
【化２３】
2008183820.tif 000025
上記に示す一般式からなる硬化反応促進剤において、具体的には例えば、下記式で表される硬化反応促進剤Ｓ−１を用いることができる。
【００６２】
【化２４】
2008183820.tif 000026
［上記一般式（４）中、Ｒ1は親水基を有する原子団であり、典型的にはエチレンオキシド鎖を含む原子団である。］
＜硬化反応促進剤組成物における材料構成＞
本発明にかかる硬化反応促進剤組成物は、インクジェット方式で記録媒体に付与することを鑑みて、配合量は、硬化反応促進剤水溶液の粘度が１５ｍＰａ・ｓ以下であり、可能な限り水分量が少なくなるように調整することが好ましい。
【００６３】
〔３〕記録装置
次に、上記したインク、反応促進剤組成物を記録媒体に付与し、紫外線硬化するための記録装置について説明する。
【００６４】
＜インクジェット記録装置＞
前記した本発明にかかるインク及び反応促進剤組成物を用いて記録を行うのに好適な記録装置は、例えば、記録ヘッドの室内のインクに記録信号に対応した熱エネルギーを与え、前記熱エネルギーによりインクを吐出する記録装置が挙げられる。
【００６５】
具体的には、図１の記録装置正面の概略図に示したような構成を有する。例えば、本発明のインクを収容するインクカートリッジ部１、記録を行うヘッド部２、硬化のための紫外線照射を行うランプ部３、ヘッド部及びランプ部を駆動させる駆動部４、記録される記録媒体を搬送する排紙部５が備わっている記録装置である。前記ヘッド部２は、ヘッドを多数並べたマルチヘッドを用いている。尚、これら以外に不図示のワイピング部、キャッピング部、給紙部、駆動モーター部をも備えている。
【００６６】
図１において、ヘッド部２はインクの吐出のためのノズル部が各色につき左右対称に配置されており、ヘッド部２とランプ部３は一体となって左右に走査され、インクを記録媒体に付与後、即座に紫外線照射がなされる（ランプの詳細については後述する）。
【００６７】
又、インクカートリッジ部１はここではブラック（Ｂｋ）、シアン（Ｃ）、マゼンタ（Ｍ）、イエロー（Ｙ）の４色が配置されているが、より高精細な画像を記録するためにライトシアン（ＬＣ）やライトマゼンタ（ＬＭ）を追加した６色を配置してもよい。本発明のインクを収納するためのタンクは光を遮光できるものを用いる。
【００６８】
尚、本発明においては、上記した記録システムの他にもランプが排紙部前面に配されたものや、給紙・排紙が回転ドラムに巻きつけられて行われるもの、乾燥部を別途設けたもの等適宜選ぶことができる。
【００６９】
＜光照射ランプ＞
以下、本発明で特に好適な水溶性紫外線硬化型重合性物質の硬化に用いる、紫外線照射ランプについて説明するが、本発明において用いる活性エネルギー線照射部は、紫外線ランプに限定されるものではない。紫外線照射ランプは、水銀の蒸気圧が点灯中で１Ｐａ以上１０Ｐａ以下であるような、いわゆる、低圧水銀ランプ、高圧水銀ランプ、蛍光体を塗布した水銀灯等が好ましい。これらの水銀ランプの紫外線領域における発光スペクトルは、１８４ｎｍ以上４５０ｎｍ以下の範囲であり、黒色又は着色されたインク中の水溶性光重合性物質を効率的に反応させるのに適している。又、電源を記録装置に搭載する上でも、小型の電源を使用できるので、その意味でも適している。水銀ランプには、例えば、メタルハライドランプ、高圧水銀灯、超高圧水銀灯、キセノンフラッシュランプ、ディープ紫外線ランプ、マイクロ波を用いて外部から無電極で水銀灯を励起するランプ、紫外線レーザー等が実用されている。これらのランプの発光波長領域は上記範囲を含むので、電源サイズ、入力強度、ランプ形状等が許されれば、基本的には適用可能である。光源は、用いる水溶性光重合開始剤の感度にも合わせて選択する。
【００７０】
インクの硬化に使用し得る紫外線の照射強度は、硬化に有効な波長領域において５００ｍＷ／ｃｍ2以上５，０００ｍＷ／ｃｍ2以下であることが好ましい。照射強度が不足すると、記録媒体に対するインクの付着力が十分に得られない場合がある。又、耐水性等の堅牢性が十分に得られない場合がある。
【００７１】
以下、実施例及び比較例を挙げて本発明を更に具体的に説明する。本発明は、その要旨を超えない限り、下記実施例により限定されるものではない。尚、文中「部」又は「％」とあるのは特に断りのない限り質量基準である。
【実施例１】
【００７２】
実施例１に用いるインクＩｎｋ０１及び反応促進剤組成物Ｐｒｏ０１を下記の要領で作製した。Ｉｎｋ０１については各構成材料を混合・撹拌した後、０．５μｍのメンブランフィルターにてろ過した。
〔Ｉｎｋ０１〕
光重合性物質  ＰＡ−１                                １５部
光重合性開始剤  ＴＸ−１                                ２部
顔料分散体（下記Ｂｋ、Ｃ、Ｍ、Ｙの４色）            ６．５部
モノマー希釈剤  アクリロイルモルフォリン                ５部
ｐＨ調整剤                                          ０．５部
イオン交換水                                            残部
〔Ｐｒｏ０１〕
硬化反応促進剤  Ｎ−１                                ５０部
イオン交換水                                            残部
実施例１で用いた顔料Ｂｋ、Ｃ、Ｍ、Ｙは次の通りであり、
顔料Ｂｋ：カーボンブラック顔料  （Ｃ．Ｉピグメントブラック７  ／  コロンビアカーボン製）
顔料Ｃ  ：銅フタロシアニン顔料  （Ｃ．Ｉピグメンブルー１５：３  ／  クラリアント製）
顔料Ｍ  ：ギメチルキナクリドン顔料  （Ｃ．Ｉピグメントレッド１２２  ／  クラリアント製）
顔料Ｙ  ：ベンズイミダゾロン顔料  （Ｃ．Ｉピグメントイエロー１８０  ／  クラリアント製）
これらの顔料を用い、以下の配合で、不図示のサンドミルにて５時間分散処理したのち、０．５μｍのメンブランフィルターにてろ過して顔料分散体液を得た。
【００７３】
顔料（Ｂｋ、Ｃ、Ｍ、Ｙ）                                  ３０部
水溶性ポリマー：スチレン−アクリル共重合体（分子量１００００  酸価２００）                                                        １０部
イオン交換水                                                残部
【実施例２】
【００７４】
実施例２に用いるインクＩｎｋ０２及び反応促進剤組成物Ｐｒｏ０２を、光重合性物質と光重合開始剤及び硬化反応促進剤をそれぞれ以下のものとした以外は実施例１と同様に作製した。
〔Ｉｎｋ０２〕光重合性物質  ＰＢ−１、光重合性開始剤ＴＸ−１
〔Ｐｒｏ０２〕硬化反応促進剤  Ｎ−１
【実施例３】
【００７５】
実施例３に用いるインクＩｎｋ０３及び反応促進剤組成物Ｐｒｏ０３を、光重合性物質と光重合開始剤及び硬化反応促進剤をそれぞれ以下のものとした以外は実施例１と同様に作製した。
〔Ｉｎｋ０３〕光重合性物質  ＰＢ−１、光重合性開始剤ＡＣ−１
〔Ｐｒｏ０３〕硬化反応促進剤  Ｎ−１
【実施例４】
【００７６】
実施例４に用いるインクＩｎｋ０４及び反応促進剤組成物Ｐｒｏ０４を、光重合性物質と光重合開始剤及び硬化反応促進剤をそれぞれ以下のものとした以外は実施例１と同様に作製した。
〔Ｉｎｋ０４〕光重合性物質  ＰＢ−１、光重合性開始剤ＢＰ−１
〔Ｐｒｏ０４〕硬化反応促進剤  Ｎ−１
【実施例５】
【００７７】
実施例５に用いるインクＩｎｋ０５及び反応促進剤組成物Ｐｒｏ０５を、光重合性物質と光重合開始剤及び硬化反応促進剤をそれぞれ以下のものとした以外は実施例１と同様に作製した。
〔Ｉｎｋ０５〕光重合性物質  ＰＢ−１、光重合性開始剤ＩＣ−１
〔Ｐｒｏ０５〕硬化反応促進剤  Ｎ−１
【実施例６】
【００７８】
実施例６に用いるインクＩｎｋ０６及び反応促進剤組成物Ｐｒｏ０６を、光重合性物質と光重合開始剤及び硬化反応促進剤をそれぞれ以下のものとした以外は実施例１と同様に作製した。
〔Ｉｎｋ０６〕光重合性物質  ＰＣ−１、光重合性開始剤ＩＣ−１
〔Ｐｒｏ０６〕硬化反応促進剤  Ｎ−１    
【実施例７】
【００７９】
実施例７に用いるインクＩｎｋ０７及び反応促進剤組成物Ｐｒｏ０７を、光重合性物質と光重合開始剤及び硬化反応促進剤をそれぞれ以下のものとした以外は実施例１と同様に作製した。
〔Ｉｎｋ０７〕光重合性物質  ＰＤ−１、光重合性開始剤ＩＣ−１
〔Ｐｒｏ０７〕硬化反応促進剤  Ｎ−１    
【実施例８】
【００８０】
実施例８に用いるインクＩｎｋ０８及び反応促進剤組成物Ｐｒｏ０８を、光重合性物質と光重合開始剤及び硬化反応促進剤をそれぞれ以下のものとした以外は実施例１と同様に作製した。
〔Ｉｎｋ０８〕多官能光重合性物質  ＰＢ−１、光重合性開始剤ＴＸ−１
〔Ｐｒｏ０８〕硬化反応促進剤  ＡＮ−１
【実施例９】
【００８１】
実施例９に用いるインクＩｎｋ０９及び反応促進剤組成物Ｐｒｏ０９を、光重合性物質と光重合開始剤及び硬化反応促進剤をそれぞれ以下のものとした以外は実施例１と同様に作製した。
〔Ｉｎｋ０９〕多官能光重合性物質  ＰＢ−１、光重合性開始剤ＴＸ−１
〔Ｐｒｏ０９〕硬化反応促進剤  ＡＳ−１
【実施例１０】
【００８２】
実施例１０に用いるインクＩｎｋ１０及び反応促進剤組成物Ｐｒｏ１０を、光重合性物質と光重合開始剤及び硬化反応促進剤をそれぞれ以下のものとした以外は実施例１と同様に作製した。
〔Ｉｎｋ１０〕光重合性物質  ＰＢ−１、光重合性開始剤ＴＸ−１
〔Ｐｒｏ１０〕硬化反応促進剤  Ｓ−１
【実施例１１】
【００８３】
実施例１１に用いるインクＩｎｋ１１及び反応  促進剤組成物Ｐｒｏ１１を、光重合性物質と光重合開始剤及び硬化反応促進剤をそれぞれ以下のものとした以外は実施例１と同様に作製した。
〔Ｉｎｋ１１〕光重合性物質  ＰＢ−１、光重合性開始剤ＴＸ−２
〔Ｐｒｏ１１〕硬化反応促進剤  Ｓ−１
（比較例１）
比較例１に用いるインクＣｏｍｐＩｎｋ０１はＩｎｋ０８と同一で、光重合性物質と光重合開始剤をそれぞれ以下のものとした以外は実施例１と同様に作製した。尚ここでは、反応促進剤組成物を用いない場合を示すことで比較例とするため、ＣｏｍｐＰｒｏ０１にあたるものは使用しない。
〔ＣｏｍｐＩｎｋ０１〕光重合性物質  ＰＢ−１、光重合性開始剤ＴＸ−２
＜記録試験＞
上記の各種インク及び、反応促進剤組成物を用いて記録評価を行った。ここで使用したインクジェット記録装置は、図１と同様のものを用いた。記録ヘッドは、１２００ｄｐｉの記録密度を有し、駆動条件は、駆動周波数１０ｋＨｚとした。１２００ｄｐｉのヘッドを使用したときの１ドット当たりの吐出量は６．０ｐｌのヘッドを使用した。又、ランプの中心発光波長は３６５ｎｍ、照射位置での強度は３００ｍＷ／ｃｍ2である。尚、これらの記録条件は、実施例、比較例を通じて同一である。
【００８４】
実施例１〜１１及び比較例１においてはこのインクジェット記録装置を用いてカラー画像をＢｋ、Ｃ、Ｍ、Ｙ  （ブラック、シアン、マゼンタ、イエロー）及び、Ｒ、Ｇ、Ｂ  （レッド、グリーン、ブルー）の各色を配したパターンを形成した。評価に用いた記録媒体はＡ４サイズの、表面が均一で清浄なポリエチレンテレフタラートの白色フィルムである。
【００８５】
＜評価１＞
上記の条件にて作製した実施例１〜１１及び比較例１、後述の比較例２の記録サンプルに対して定着性、耐擦過性、耐水性を下記のようにして評価した。
【００８６】
（１）定着性
記録１０秒後に上記サンプルについて、記録した紙上にシルボン紙（シルボンは登録商標）を載せ記録面に４０ｇ／ｃｍ2の過重の錘を載せた状態でシルボン紙を引っ張った時に、記録媒体の非記録部（白地部）及びシルボン紙に記録部の擦れによって汚れが生じるか否かを目視にて観察し、下記の基準で評価した。
Ａ：擦れによる汚れ部分が見られない。
Ｂ：殆ど擦れによる汚れ部分がない。
Ｃ：かすれによる汚れ部分が目立つ。
【００８７】
（２）耐擦過性
２４時間放置した上記サンプルについて、記録した紙上にシルボン紙を載せ記録面に４０ｇ／ｃｍ2の過重の錘を載せた状態でシルボン紙を引っ張った時に、記録媒体の非記録部（白地部）及びシルボン紙に記録部の擦れによって汚れが生じるか否かを目視にて観察し、下記の基準で評価した。
Ａ：擦れによる汚れ部分が見られない。
Ｂ：殆ど擦れによる汚れ部分がない。
Ｃ：かすれによる汚れ部分が目立つ。
【００８８】
（３）耐水性
２４時間放置した上記サンプルについて、スポイトで水約１ｇを滴下してインクの滲みの有無を目視にて観察し、その結果を下記の基準で評価した。
Ａ：インクの滲みが殆どない。
Ｂ：僅かにインクの滲みが生じる。
Ｃ：インクの滲みが目立つ。
【００８９】
（比較例２）
比較例２に用いるインクＣｏｍｐＩｎｋ０２はＩｎｋ１１と同一の光重合性物質と光重合開始剤を用いて、実施例１と同様に作製したところに、混合比をインク：反応促進剤組成物＝１：１とする場合に反応促進剤組成物中に含まれる量の硬化反応促進剤のみをインクに直接添加したものである。尚ここでは、硬化反応促進剤をインクに添加することによる保存安定性の差異を示すことで比較例とするため、ＣｏｍｐＰｒｏ０２にあたるものは使用しない。
〔ＣｏｍｐＩｎｋ０２〕光重合性物質  ＰＢ−１、光重合性開始剤ＴＸ−２、硬化反応促進剤  Ｓ−１
＜評価２＞
前記の条件にて作製した実施例１〜１１及び比較例１、比較例２のインクに対して保存安定性を下記のようにして評価した。
【００９０】
（４）保存安定性
インクをインクタンクに充填し、１週間暗所で保存した際のインクの硬化状態を目視にて観察し、その結果を下記の基準で評価した。
Ａ：インクは硬化せずタンク中で十分な流動性をもつ。
Ｂ：僅かに硬化している部分があるがタンク中で流動性をもつ部分が多い。
Ｃ：殆どの部分が硬化し流動性が見られない。
【００９１】
以上の実施例１〜１１及び比較例１、比較例２に関する評価結果を表１に示した。
【００９２】
【表１】
2008183820.tif 000027
【図面の簡単な説明】
【００９３】
【図１】本発明に用いられる好適なインクジェット記録装置の正面の概略図である。
【符号の説明】
【００９４】
１  本発明のインクを収容するインクカートリッジ部
２  インクカートリッジを搭載して記録を行う記録ヘッド部
３  硬化のための光照射を行うランプ部
４  記録ヘッド部及びランプ部を駆動する駆動部
５  記録媒体を搬送する排紙部
【図１】
2008183820.tif 000039